(57)【要約】  本発明は、有機発光素子およびその製造方法に関し、本発明による有機発光素子は、基板、前記基板上に備えられた第１電極、前記第１電極上に備えられた有機物層、前記有機物層上に備えられ、互いに離隔した２以上の金属層を含む第２電極パターン、および前記第２電極パターンの上部面と前記互いに離隔した金属層間の間の領域の全体に備えられたヒューズ層（ｆｕｓｅ  ｌａｙｅｒ）を含むことを特徴とする。
2015521361.tif 000002
【特許請求の範囲】
【請求項１】
基板、
前記基板上に備えられた第１電極、
前記第１電極上に備えられた有機物層、
前記有機物層上に備えられ、互いに離隔した２以上の金属層を含む第２電極パターン、および
前記第２電極パターンの上部面と前記互いに離隔した金属層間の間の領域の全体に備えられたヒューズ層（ｆｕｓｅ  ｌａｙｅｒ）
を含む有機発光素子。
【請求項２】
前記金属層は、Ａｌ、Ａｇ、Ｃａ、Ｍｇ、Ａｕ、Ｍｏ、Ｉｒ、Ｃｒ、Ｔｉ、Ｐｄおよびこれらの合金からなる群から選択される１種以上を含むことを特徴とする、請求項１に記載の有機発光素子。
【請求項３】
前記ヒューズ層は、前記金属層より融点が低い金属を含むことを特徴とする、請求項１に記載の有機発光素子。
【請求項４】
前記金属層およびヒューズ層は、同一の材料を含むことを特徴とする、請求項１に記載の有機発光素子。
【請求項５】
前記ヒューズ層の厚さは、金属層の厚さより薄いことを特徴とする、請求項４に記載の有機発光素子。
【請求項６】
前記金属層と前記ヒューズ層の厚さの差は、１０〜１００ｎｍであることを特徴とする、請求項１に記載の有機発光素子。
【請求項７】
前記ヒューズ層は、Ａｌ、Ａｇ、Ｃａ、Ｍｇおよびインジウムからなる群から選択される１種以上を含むことを特徴とする、請求項１に記載の有機発光素子。
【請求項８】
前記金属層はＡｇを含み、前記ヒューズ層はＣａを含むことを特徴とする、請求項１に記載の有機発光素子。
【請求項９】
前記ヒューズ層の少なくとも一部は、前記有機物層と接することを特徴とする、請求項１に記載の有機発光素子。
【請求項１０】
前記ヒューズ層の少なくとも一部は、互いに電気的に短絡した形態の構造を含むことを特徴とする、請求項１に記載の有機発光素子。
【請求項１１】
基板、
前記基板上に備えられた第１電極、
前記第１電極上に備えられた有機物層、および
前記有機物層上に備えられた第２電極を含み、
前記第２電極の少なくとも一部領域の厚さは残りの領域の厚さと互いに異なることを特徴とする有機発光素子。
【請求項１２】
前記第２電極は、Ａｌ、Ａｇ、Ｃａ、Ｍｇ、Ａｕ、Ｍｏ、Ｉｒ、Ｃｒ、Ｔｉ、Ｐｄおよびこれらの合金からなる群から選択される１種以上を含むことを特徴とする、請求項１１に記載の有機発光素子。
【請求項１３】
前記第２電極において、相対的に厚さの薄い領域と残りの領域間の厚さの差は１０〜１００ｎｍであることを特徴とする、請求項１１に記載の有機発光素子。
【請求項１４】
基板、
前記基板上に備えられた第１電極、
前記第１電極上に備えられた有機物層、
前記有機物層上に備えられ、下記化学式１で表される化合物を含む第２電極パターン、および
前記第２電極パターンの上部面と前記第２電極パターン間の間の領域の全体に備えられたヒューズ層（ｆｕｓｅ  ｌａｙｅｒ）
を含む有機発光素子：
【化１】
2015521361.tif 000006
前記化学式１において、
Ｒ１〜Ｒ６は互いに同一であるかまたは異なり、各々独立して水素、ハロゲン原子、ニトリル（−ＣＮ）、ニトロ（−ＮＯ２）、スルホニル（−ＳＯ２Ｒ）、スルホキシド（−ＳＯＲ）、スルホンアミド（−ＳＯ２ＮＲ）、スルホネート（−ＳＯ３Ｒ）、トリフルオロメチル（−ＣＦ３）、エステル（−ＣＯＯＲ）、アミド（−ＣＯＮＨＲまたは−ＣＯＮＲＲ’）、置換もしくは非置換の直鎖もしくは分枝鎖のＣ１−Ｃ１２アルコキシ、置換もしくは非置換の直鎖もしくは分枝鎖のＣ１−Ｃ１２アルキル、置換もしくは非置換の直鎖もしくは分枝鎖のＣ２−Ｃ１２アルケニル、置換もしくは非置換の芳香族もしくは非芳香族の複素環、置換もしくは非置換のアリール、置換もしくは非置換のモノ−もしくはジ−アリールアミン、または置換もしくは非置換のアラルキルアミンであり、前記ＲおよびＲ’は各々独立して置換もしくは非置換のＣ１−Ｃ６０アルキル、置換もしくは非置換のアリール、または置換もしくは非置換の５−７員複素環である。
【請求項１５】
前記基板は、ガラス、ＳｉＯ２、シリコンウェハー、ＰＥＴ（ｐｏｌｙｅｔｈｙｌｅｎｅ  ｔｅｒｅｐｈｔｈａｌａｔｅ）、ＰＣ（Ｐｏｌｙｃａｒｂｏｎａｔｅ）、ＰＩ（ｐｏｌｙｉｍｉｄｅ）、ＰＥＮ（ｐｏｌｙｅｔｈｙｌｅｎｅ  ｎａｐｈｔｈａｌａｔｅ）およびＣＯＰ（ｃｙｃｌｏｏｌｅｆｉｎ  ｐｏｌｙｍｅｒ）からなる群から選択されることを特徴とする、請求項１、１１および１４のいずれか１項に記載の有機発光素子。
【請求項１６】
前記第１電極は、ＩＴＯ（ｉｎｄｉｕｍ  ｔｉｎ  ｏｘｉｄｅ）、ＩＺＯ、ＺｎＯ、およびＳｎＯ２からなる群から選択される１種以上を含むことを特徴とする、請求項１、１１および１４のいずれか１項に記載の有機発光素子。
【請求項１７】
前記第１電極上に補助電極をさらに含むことを特徴とする、請求項１、１１および１４のいずれか１項に記載の有機発光素子。
【請求項１８】
前記補助電極は、Ｃｒ、Ｍｏ、Ａｌ、Ｃｕおよびこれらの合金からなる群から選択される１種以上を含むことを特徴とする、請求項１７に記載の有機発光素子。
【請求項１９】
前記基板と第１電極との間に内部光抽出層をさらに含むか、前記基板において第１電極が備えられた面の反対面に外部光抽出層をさらに含むことを特徴とする、請求項１、１１および１４のいずれか１項に記載の有機発光素子。
【請求項２０】
前記有機発光素子は、フレキシブル（ｆｌｅｘｉｂｌｅ）有機発光素子であることを特徴とする、請求項１、１１および１４のいずれか１項に記載の有機発光素子。
【請求項２１】
請求項１、１１および１４のいずれか１項に記載の有機発光素子を含むディスプレイ装置。
【請求項２２】
請求項１、１１および１４のいずれか１項に記載の有機発光素子を含む照明装置。
【請求項２３】
１）基板上に第１電極を形成するステップ、
２）前記第１電極上に備えられた有機物層を形成するステップ、
３）前記有機物層上に互いに離隔した２以上の金属層を形成するステップ、および
４）前記金属層の上部面と前記互いに離隔した金属層間の間の領域の全体にヒューズ層（ｆｕｓｅ  ｌａｙｅｒ）を形成するステップ
を含む有機発光素子の製造方法。
【請求項２４】
前記ヒューズ層は、前記金属層より融点が低い金属を含むことを特徴とする、請求項２３に記載の有機発光素子の製造方法。
【請求項２５】
前記金属層およびヒューズ層は、同一の材料を含むことを特徴とする、請求項２３に記載の有機発光素子の製造方法。
【請求項２６】
前記ヒューズ層は、Ａｌ、Ａｇ、Ｃａ、Ｍｇおよびインジウムからなる群から選択される１種以上を含むことを特徴とする、請求項２３に記載の有機発光素子の製造方法。
【発明の詳細な説明】
【技術分野】
【０００１】
本出願は２０１２年５月３１日に韓国特許庁に提出された韓国特許出願第１０−２０１２−００５８９２３号の出願日の利益を主張し、その内容の全ては本明細書に含まれる。
本発明は有機発光素子およびその製造方法に関する。
【背景技術】
【０００２】
有機発光素子は、２つの反対電極とその間に存在する多層の半導体的な性質を有する有機物の薄膜で構成されている。このような構成の有機発光素子は、有機物質を用いて電気エネルギーを光エネルギーに転換させる現象、すなわち有機発光現象を利用する。具体的には、陽極と陰極との間に有機物層を位置させた構造において、２つの電極の間に電圧を印加すれば、陽極からは正孔が、陰極からは電子が有機物層に注入される。注入された正孔と電子が結合した時にエキシトン（ｅｘｃｉｔｏｎ）が形成され、このエキシトンが再び基底状態に落ちる時に光が出る。
【０００３】
前記のような有機発光素子においては、有機物層から生成された光が光透過性電極を介して放出され、有機発光素子は、通常、前面発光（ｔｏｐ  ｅｍｉｓｓｉｏｎ）、背面発光（ｂｏｔｔｏｍ  ｅｍｉｓｓｔｉｏｎ）および両面発光型に分類することができる。前面または背面発光型の場合は２つの電極のうち１つが光透過性電極でなければならず、両面発光型の場合は２つの電極がいずれも光透過性電極でなければならない。
【０００４】
前記のような有機発光素子に関し、多層構造を用いる場合に低電圧で駆動できるというコダック社の発表以来に多くの研究が集中してきており、最近、有機発光素子を用いた天然色ディスプレイが携帯用電話機に付着し商用化されている。
【０００５】
また、最近の有機発光素子は、従来の蛍光物質を用いる代わりに燐光物質の利用に関する研究が行われて効率が急激に向上しており、近来には従来の照明を代替できるという予想も出てきている。
【０００６】
有機発光素子が照明として用いられるためには、従来の天然色ディスプレイとは異なり、高輝度で素子を駆動しなければならず、従来の照明のように一定の輝度を維持しなければならない。有機発光素子の輝度を十分に向上させるためには広い面積で発光が行われなければならず、このように広い面積で発光が行われるようにするためには高い駆動電流を利用しなければならない。また、広い面積で一定の輝度を維持するためには、前記のような高電流が広い面積の素子に均一に注入されなければならない。
【０００７】
一般的に、有機発光素子の陽極物質としては主に仕事関数の大きい金属酸化物が用いられる。しかし、金属酸化物は電気伝導度が比較的に高くない。したがって、このような金属酸化物が表示面積の小さい有機ＥＬやＬＣＤに用いられる場合には問題がないが、照明機器に用いるための大面積の有機ＥＬに用いられる場合には高電流による電圧降下が大きくて電流が発光面に均一に注入されないので素子の発光が均一でない。例えば、電極を駆動回路と電気的に結線させた部分の付近だけ発光をし、残りの領域では弱い発光が生じたり発光が生じなかったりすることがある。
【０００８】
一方、有機発光素子の陰極物質としては主に仕事関数の小さい金属またはこれらの合金が用いられる。このような金属は物質自体の電気伝導度は高いが、有機発光素子の特性上、電極の透明性が求められる場合に薄膜に形成されていれば、電気伝導度が減少する。したがって、このような場合にも、電流が発光面に均一に注入されないので素子の発光が均一でない。
【０００９】
したがって、有機発光素子を照明機器として用いるためには、電極の抵抗を減らして広い面積の素子において高輝度の発光が均一に行われるようにすることが必要である。
【発明の概要】
【発明が解決しようとする課題】
【００１０】
本発明は、大面積の有機発光素子において、有機発光素子内にヒューズ（ｆｕｓｅ）を備えることにより、発光領域のうち一部分に電気的な短絡が発生する場合に規定値以上の過度な電流が続けて流れないように自動的に遮断できる有機発光素子を提供することをその目的とする。
【課題を解決するための手段】
【００１１】
そこで、本発明は、
基板、
前記基板上に備えられた第１電極、
前記第１電極上に備えられた有機物層、
前記有機物層上に備えられ、互いに離隔した２以上の金属層を含む第２電極パターン、および
前記第２電極パターンの上部面と前記互いに離隔した金属層間の間の領域の全体に備えられたヒューズ層（ｆｕｓｅ  ｌａｙｅｒ）
を含む有機発光素子を提供する。
【００１２】
また、本発明は、
基板、
前記基板上に備えられた第１電極、
前記第１電極上に備えられた有機物層、および
前記有機物層上に備えられた第２電極を含み、
前記第２電極の少なくとも一部領域の厚さは残りの領域の厚さと互いに異なることを特徴とする有機発光素子を提供する。
【００１３】
また、本発明は、
基板、
前記基板上に備えられた第１電極、
前記第１電極上に備えられた有機物層、
前記有機物層上に備えられ、下記化学式１で表される化合物を含む第２電極パターン、および
前記第２電極パターンの上部面と前記第２電極パターン間の間の領域の全体に備えられたヒューズ層（ｆｕｓｅ  ｌａｙｅｒ）を含む有機発光素子を提供する。
【化１】
2015521361.tif 000003
前記化学式１において、
Ｒ１〜Ｒ６は互いに同一であるかまたは異なり、各々独立して水素、ハロゲン原子、ニトリル（−ＣＮ）、ニトロ（−ＮＯ２）、スルホニル（−ＳＯ２Ｒ）、スルホキシド（−ＳＯＲ）、スルホンアミド（−ＳＯ２ＮＲ）、スルホネート（−ＳＯ３Ｒ）、トリフルオロメチル（−ＣＦ３）、エステル（−ＣＯＯＲ）、アミド（−ＣＯＮＨＲまたは−ＣＯＮＲＲ’）、置換もしくは非置換の直鎖もしくは分枝鎖のＣ１−Ｃ１２アルコキシ、置換もしくは非置換の直鎖もしくは分枝鎖のＣ１−Ｃ１２アルキル、置換もしくは非置換の直鎖もしくは分枝鎖のＣ２−Ｃ１２アルケニル、置換もしくは非置換の芳香族もしくは非芳香族の複素環、置換もしくは非置換のアリール、置換もしくは非置換のモノ−もしくはジ−アリールアミン、または置換もしくは非置換のアラルキルアミンであり、前記ＲおよびＲ’は各々独立して置換もしくは非置換のＣ１−Ｃ６０アルキル、置換もしくは非置換のアリール、または置換もしくは非置換の５−７員複素環である。
【００１４】
また、本発明は前記有機発光素子を含むディスプレイ装置を提供する。
【００１５】
なお、本発明は前記有機発光素子を含む照明装置を提供する。
【００１６】
また、本発明は、
１）基板上に第１電極を形成するステップ、
２）前記第１電極上に備えられた有機物層を形成するステップ、
３）前記有機物層上に互いに離隔した２以上の金属層を形成するステップ、および
４）前記金属層の上部面と前記互いに離隔した金属層間の間の領域の全体にヒューズ層（ｆｕｓｅ  ｌａｙｅｒ）を形成するステップ
を含む有機発光素子の製造方法を提供する。
【発明の効果】
【００１７】
本発明による有機発光素子は、第２電極上にヒューズ層を含むことにより、特定の有機発光ユニットに過電流が発生する場合に前記第２電極とヒューズ（ｆｕｓｅ）層が接する部分が自動的に断絶して有機発光素子の全体が電気的に短絡することを防止することができる。
【図面の簡単な説明】
【００１８】
【図１】本発明の一具体例として、ヒューズ層を含む有機発光素子の垂直断面図を概略的に示す図である。
【図２】本発明の一具体例として、ヒューズ層を含む有機発光素子の平面図を概略的に示す図である。
【図３】有機発光素子の一部分が電気的に短絡した形状を示す図である。
【発明を実施するための形態】
【００１９】
以下、本発明について詳しく説明する。
一般的に、有機発光素子は、広い面積を有する２つの電極が互いに対向しており、その間に電流によって光を発光する有機物層が形成されている構造を有する。前記電極の枠部分から電流が印加され、電極の中心部側へ流れて有機物を通過し、対向している電極に抜け出るようになり、この時、電極の枠部分から中心部へ電流が流れ、電極の抵抗に比例するように電圧下降が発生する。このような電極の抵抗によって電圧下降が発生しただけエネルギーを消耗するようになり、有機発光素子のエネルギー効率を低下させることになる。
【００２０】
また、前記２つの電極の間に形成される電場が異なるため、電極位置に応じて有機物の発光量が異なるが、このような位置に応じた明るさの差は外観上で良くないだけでなく、素子の安定性にも良くない影響を与える。したがって、有機発光素子においては、このような問題を最小化するための設計が必要である。
【００２１】
有機発光素子に用いられる透明電極は透明で光を透過できるという長所がある反面、金属電極に比べては電気抵抗が非常に高い。したがって、有機発光素子を大面積に実現しようとする時、透明電極の高い電気抵抗により、広い発光面積内の電圧分布が均一でなく、これにより、均一な輝度の発光を大面積に得るのに問題がある。このような問題を解決するために一般的に利用する方法は、透明電極の下方あるいは上方に金属を用いた補助電極を設置することである。金属補助電極は透明性を担保するためにできるだけ細く格子状に作り、広い面積において均一な電圧分布を得つつも透明性を高めるために格子の周期はできるだけ広げる方法を利用している。しかし、格子状の金属補助電極を用いる方法は、工程の複雑性が増加するという問題だけだけでなく、透明電極上に補助電極が形成された場合に補助電極の高さのためにその上に構成しなければならない有機物を均一に積層するのに工程上の困難が発生するという問題を抱いている。
【００２２】
また、複数の有機発光ピクセルを含む大面積の有機発光素子において、複数の有機発光ピクセルのうち一部分の有機発光ピクセルに過電流が流れて電気的な短絡などの不良が発生する場合は、大面積の有機発光素子の全体に不良が発生するという問題点がある。
【００２３】
そこで、本発明は、大面積の有機発光素子において、有機発光素子内にヒューズ（ｆｕｓｅ）を備えることにより、発光領域のうち一部分に電気的な短絡が発生する場合に規定値以上の過度な電流が続けて流れないように自動的に遮断できる有機発光素子を提供しようとする。
【００２４】
本発明の一実施状態による有機発光素子は、基板、前記基板上に備えられた第１電極、前記第１電極上に備えられた有機物層、前記有機物層上に備えられ、互いに離隔した２以上の金属層を含む第２電極パターン、および前記第２電極パターンの上部面と前記互いに離隔した金属層間の間の領域の全体に備えられたヒューズ層（ｆｕｓｅ  ｌａｙｅｒ）を含むことを特徴とする。
【００２５】
本発明による有機発光素子において、前記金属層はＡｌ、Ａｇ、Ｃａ、Ｍｇ、Ａｕ、Ｍｏ、Ｉｒ、Ｃｒ、Ｔｉ、Ｐｄ、これらの合金などを１種以上含むことができるが、これらのみに限定されるものではない。
【００２６】
本発明による有機発光素子において、前記第２電極パターンの金属層間の間隔は１０〜３００μｍであっても良いが、これのみに限定されるものではない。
【００２７】
本発明による有機発光素子において、前記ヒューズ層は金属層より融点の低い金属を用いて形成することができる。また、前記ヒューズ層は金属層の材料と同一の材料を含むことができる。
【００２８】
より具体的には、前記ヒューズ層はＡｌ、Ｃａ、Ｍｇ、Ａｇ、インジウムなどを１種以上含むことができるが、これらのみに限定されるものではない。
【００２９】
また、前記ヒューズ層が金属層の材料と同一の材料を含む場合は、ヒューズ層の厚さを金属層より薄く形成することにより、過電流の発生時にヒューズ層部分が短絡するように設計することができる。
【００３０】
前記ヒューズ層は、シャドーマスクを用いて、蒸着工程によって第２電極パターンの金属層をカバーする形態で形成されることができる。前記ヒューズ層の厚さは１０〜１００ｎｍであっても良いが、これのみに限定されるものではない。
【００３１】
前記第２電極パターンの金属層と前記ヒューズ層の厚さの差は１０〜１００ｎｍであっても良い。前記厚さの差が１０ｎｍ未満である場合は、第２電極パターン間の電気的連結が不安定になり得る。
【００３２】
前記金属層はＡｌを含み、前記ヒューズ層はＡｌ、Ａｇ、Ｃａ、Ｍｇおよびインジウムからなる群から選択される１種以上を含むことが好ましいが、これらのみに限定されるものではない。
【００３３】
本発明による有機発光素子において、前記第２電極パターンの金属層はＡｇを含み、前記ヒューズ層はＣａを含むことが好ましいが、これのみに限定されるものではない。
【００３４】
前記ヒューズ層の少なくとも一部は前記有機物層と接触する構造の形態であっても良い。すなわち、前記互いに離隔した金属層間の間の領域に備えられるヒューズ層のうち少なくとも一部は前記有機物層と接触する構造であっても良い。
【００３５】
また、前記ヒューズ層の表面形態は、平面形態だけでなく、曲面、凹凸などのような形態を含むことができる。前記ヒューズ層はパターニングされた第２電極の上部面と互いに離隔した金属層間の間の領域の全体に備えられ、パターニングされた第２電極を電気的に連結させる役割を果たす。
【００３６】
また、前記ヒューズ層の少なくとも一部は互いに電気的に短絡した形態の構造を含むことができる。すなわち、本発明においては、大面積の有機発光素子において、一部の有機発光ユニットにショート発生などによって不良が発生する場合にも、不良が発生した有機発光ユニットを除いた他の有機発光ユニットは正常に作動できるという特徴がある。
【００３７】
また、本発明の他の実施状態による有機発光素子は、基板、前記基板上に備えられた第１電極、前記第１電極上に備えられた有機物層、および前記有機物層上に備えられた第２電極を含み、前記第２電極の少なくとも一部領域の厚さは残りの領域の厚さと互いに異なることを特徴とする。
【００３８】
前記第２電極において、相対的に厚さの薄い領域は、前述したようなヒューズ層の役割を果たすことができる。
【００３９】
前記第２電極において、相対的に厚さの薄い領域と残りの領域間の厚さの差は１０〜１００ｎｍであっても良い。前記厚さの差が１０ｎｍ未満である場合は、第２電極パターン間の電気的連結が不安定になり得る。
【００４０】
前記第２電極はＡｌ、Ａｇ、Ｃａ、Ｍｇ、Ａｕ、Ｍｏ、Ｉｒ、Ｃｒ、Ｔｉ、Ｐｄ、これらの合金などを１種以上含むことができるが、これらのみに限定されるものではない。
【００４１】
また、本発明の他の実施状態による有機発光素子は、基板、前記基板上に備えられた第１電極、前記第１電極上に備えられた有機物層、前記有機物層上に備えられ、前記化学式１で表される化合物を含む第２電極パターン、および前記第２電極パターンの上部面と前記第２電極パターン間の間の領域の全体に備えられたヒューズ層（ｆｕｓｅ  ｌａｙｅｒ）を含む。
【００４２】
本発明において、前記化学式１の化合物は下記化学式１−１〜１−６の化合物で例示されることができるが、これらのみに限定されるものではない。
【化２Ａ】
2015521361.tif 000004
【化２Ｂ】
2015521361.tif 000005
【００４３】
前記化学式１の他例や、合成方法および様々な特徴は米国特許出願第２００２−０１５８２４２号、米国特許第６，４３６，５５９号および米国特許第４，７８０，５３６号に記載されており、これらの文献の内容は全て本明細書に含まれる。
【００４４】
本発明による有機発光素子において、前記基板は当技術分野で周知のものを特に制限されることなく用いることができる。より具体的には、ガラス、ＳｉＯ２、シリコンウェハーなどのようなハードな基板またはＰＥＴ（ｐｏｌｙｅｔｈｙｌｅｎｅ  ｔｅｒｅｐｈｔｈａｌａｔｅ）、ＰＣ（Ｐｏｌｙｃａｒｂｏｎａｔｅ）、ＰＩ（ｐｏｌｙｉｍｉｄｅ）、ＰＥＮ（ｐｏｌｙｅｔｈｙｌｅｎｅ  ｎａｐｈｔｈａｌａｔｅ）、ＣＯＰ（ｃｙｃｌｏｏｌｅｆｉｎ  ｐｏｌｙｍｅｒ）などのようなフィルム基板を用いることができるが、これらのみに限定されるものではない。
【００４５】
本発明による有機発光素子において、前記第１電極は透明電極であっても良い。
【００４６】
より具体的には、前記第１電極はＩＴＯ（ｉｎｄｉｕｍ  ｔｉｎ  ｏｘｉｄｅ）、ＩＺＯ、ＺｎＯ、ＳｎＯ２などの透明な伝導性物質を含むことができるが、これらのみに限定されるものではない。
【００４７】
前記第１電極は、スパッタリング（ｓｐｕｔｔｅｒｉｎｇ）や電子ビーム蒸発（ｅ−ｂｅａｍ  ｅｖａｐｏｒａｔｉｏｎ）のようなＰＶＤ（ｐｈｙｓｉｃａｌ  ｖａｐｏｒ  ｄｅｐｏｓｉｔｉｏｎ）方法を利用して、基板上に金属、伝導性を有する金属酸化物、これらの合金などを蒸着して形成することができる。
【００４８】
本発明による有機発光素子において、前記第１電極上に補助電極をさらに含むことができる。前記補助電極は第１電極の抵抗改善のためのものであり、前記補助電極は伝導性シーラント（ｓｅａｌａｎｔ）および金属からなる群から選択される１種以上を蒸着して形成することができる。より具体的には、前記補助電極はＣｒ、Ｍｏ、Ａｌ、Ｃｕ、これらの合金などを含むことができるが、これらのみに限定されるものではない。
【００４９】
本発明による有機発光素子は照明用の有機発光素子に適用されることができるが、これらのみに限定されるものではない。
【００５０】
本発明による有機発光素子は、第２電極上にヒューズ層を含むことにより、特定の有機発光ユニットに過電流が発生する場合に前記第２電極とヒューズ層が接する部分が自動的に断絶して有機発光素子の全体が電気的に短絡することを防止することができる。
【００５１】
また、上記のように特定の有機発光ユニットに過電流が発生して電気的に短絡する場合に、さらに蒸着工程を利用して第２電極、ヒューズ層などを再形成することができるため、有機発光素子の不良をより容易に修理できるという特性がある。
【００５２】
本発明による有機発光素子において、前記有機物層は、様々な高分子素材を用いた蒸着法だけでなく、溶媒工程（ｓｏｌｖｅｎｔ  ｐｒｏｃｅｓｓ）、例えば、スピンコーティング、ディップコーティング、ドクターブレード、スクリーン印刷、インクジェット印刷または熱転写法などの方法によってさらに少ない数の層に製造することができる。
【００５３】
前記有機物層は発光層を含み、正孔注入層、正孔輸送層、電子輸送層および電子注入層のうちから選択された１つ以上をさらに含む積層構造であっても良い。
【００５４】
前記正孔注入層を形成できる物質としては、通常、有機物層への正孔注入が円滑になるように仕事関数の大きい物質が好ましい。本発明に用いることができる正孔注入物質の具体的な例としてはバナジウム、クロム、銅、亜鉛、金のような金属またはこれらの合金；亜鉛酸化物、インジウム酸化物、インジウムスズ酸化物（ＩＴＯ）、インジウム亜鉛酸化物（ＩＺＯ）のような金属酸化物；ＺｎＯ：ＡｌまたはＳｎＯ２：Ｓｂのような金属と酸化物の組み合わせ；ポリ（３−メチルチオフェン）、ポリ［３，４−（エチレン−１，２−ジオキシ）チオフェン］（ＰＥＤＴ）、ポリピロールおよびポリアニリンのような導電性高分子などが挙げられるが、これらのみに限定されるものではない。
【００５５】
前記電子注入層を形成できる物質としては、通常、有機物層への電子注入が容易になるように仕事関数の小さい物質が好ましい。電子注入物質の具体的な例としてはマグネシウム、カルシウム、ナトリウム、カリウム、チタニウム、インジウム、イットリウム、リチウム、ガドリニウム、アルミニウム、銀、スズおよび鉛のような金属またはこれらの合金；ＬｉＦ／ＡｌまたはＬｉＯ２／Ａｌのような多層構造の物質などが挙げられ、正孔注入電極物質と同一の物質を用いることもできるが、これらのみに限定されるものではない。
【００５６】
前記発光層を形成できる物質としては、正孔輸送層と電子輸送層から正孔と電子の輸送を各々受けて結合させることによって可視光線領域の光を出せる物質として、蛍光や燐光に対する量子効率の良い物質が好ましい。具体的な例としては８−ヒドロキシ−キノリンアルミニウム錯体（Ａｌｑ３）；カルバゾール系化合物；二量体化スチリル（ｄｉｍｅｒｉｚｅｄ  ｓｔｙｒｙｌ）化合物；ＢＡｌｑ；１０−ヒドロキシベンゾキノリン−金属化合物；ベンゾオキサゾール、ベンズチアゾールおよびベンズイミダゾール系の化合物；ポリ（ｐ−フェニレンビニレン）（ＰＰＶ）系の高分子；スピロ（ｓｐｉｒｏ）化合物；ポリフルオレン、ルブレン；燐光ホストＣＢＰ［［４，４’−ｂｉｓ（９−ｃａｒｂａｚｏｌｙｌ）ｂｉｐｈｅｎｙｌ］；などが挙げられるが、これらのみに限定されるものではない。
【００５７】
また、前記発光物質は、蛍光または燐光特性を向上させるために燐光ドーパントまたは蛍光ドーパントをさらに含むことができる。前記燐光ドーパントの具体的な例としては、ｉｒ（ｐｐｙ）３（ｆａｃ  ｔｒｉｓ（２−ｐｈｅｎｙｌｐｙｒｉｄｉｎｅ）ｉｒｉｄｉｕｍ）またはＦ２Ｉｒｐｉｃ［ｉｒｉｄｉｕｍ（ＩＩＩ）ｂｉｓ（４，６−ｄｉ−ｆｌｕｏｒｏｐｈｅｎｙｌ−ｐｙｒｉｄｉｎａｔｏ−Ｎ、Ｃ２）ｐｉｃｏｌｉｎａｔｅ］などが挙げられる。蛍光ドーパントとしては当技術分野で周知のものを用いることができる。
【００５８】
前記電子輸送層を形成できる物質としては、電子注入層から電子の注入を円滑に受けて発光層に移せる物質として、電子に対する移動性の大きい物質が好ましい。具体的な例としては８−ヒドロキシキノリンのＡｌ錯体；Ａｌｑ３を含む錯体；有機ラジカル化合物；ヒドロキシフラボン−金属錯体などが挙げられるが、これらのみに限定されるものではない。
【００５９】
また、前記有機物層は有機物層内に金属がドーピングされた形態であっても良いが、これのみに限定されるものではない。
【００６０】
本発明による有機発光素子は前記基板上に絶縁層パターンをさらに含むことができる。前記絶縁層パターンは大面積の有機発光素子において画素区分の役割を果たすことができ、当技術分野で周知の材料および方法を利用して形成することができる。
【００６１】
また、本発明の一実施状態による有機発光素子の製造方法の一具体例は、１）基板上に第１電極を形成するステップ、２）前記第１電極上に有機物層を形成するステップ、３）前記有機物層上に互いに離隔した２以上の金属層を形成するステップ、および４）前記金属層の上部面と前記互いに離隔した金属層間の間の領域の全体にヒューズ層を形成するステップを含む。
【００６２】
本発明による有機発光素子の製造方法において、前記ヒューズ層は金属層より融点が低い金属を含むことができる。より具体的には、前記ヒューズ層はＡｌ、Ｃａ、Ｍｇ、Ａｇ、インジウムなどを１種以上含むことができるが、これらのみに限定されるものではない。
【００６３】
また、前記金属層およびヒューズ層は同一の材料を含むことができる。
【００６４】
以下、図面を参照して本発明をより詳しく説明する。
【００６５】
図１および図２は、各々、本発明の一具体例による有機発光素子を示すものである。
【００６６】
より具体的には、図１は、第１電極１０、有機物層２０、第２電極パターン３０およびヒューズ層４０を含む有機発光素子の垂直断面図を概略的に示す図である。
【００６７】
図２は、第１電極１０、有機物層２０、第２電極パターン３０およびヒューズ層４０を含む有機発光素子の平面図を概略的に示す図である。
【００６８】
図３は、有機発光素子の一部分が電気的に短絡した形状を示す図である。
【００６９】
従来は図３のような大面積の有機発光素子内の一部分に不良が発生する場合にも有機発光素子の全体を使用することができなかったが、本発明では第２電極上にヒューズ層を含むことによって過電流の発生時に特定の有機発光ピクセルだけを電気的に短絡させることができるため、有機発光素子の全体の不良を防止することができる。また、不良が発生した有機発光ピクセルにさらに蒸着工程を利用して第２電極、ヒューズ層などを再形成することができるため、有機発光素子の不良をより容易に修理できるという特性がある。
【００７０】
本発明による有機発光素子は光抽出構造を含むことができる。
【００７１】
本発明において、前記有機発光素子は、前記基板と第１電極との間に内部光抽出層をさらに含むことができる。また、前記有機発光素子は、前記基板において第１電極が備えられた面の反対面に外部光抽出層をさらに含むことができる。
【００７２】
本発明において、前記内部光抽出層または外部光抽出層は、光散乱を誘導して有機発光素子の光抽出効率を向上できる構造であれば、特に制限されない。より具体的には、前記光抽出層はバインダー内に散乱粒子が分散した構造であっても良い。
【００７３】
また、前記光抽出層は、基材上にスピンコーティング、バーコーティング、スリットコーティングなどの方法によって直接形成されるか、フィルム形態で製作して付着する方式によって形成されることができる。
【００７４】
本発明において、前記有機発光素子はフレキシブル（ｆｌｅｘｉｂｌｅ）有機発光素子である。この場合、前記基材がフレキシブル材料を含む。例えば、曲げられる薄膜形態のガラス、プラスチックまたはフィルム形態の基板を用いることができる。
【００７５】
前記プラスチック基板の材料は特に限定されないが、一般的にＰＥＴ、ＰＥＮおよびＰＩなどのフィルムを単層または複層の形態で用いることができる。
【００７６】
また、本発明は前記有機発光素子を含むディスプレイ装置を提供する。
【００７７】
また、本発明は前記有機発光素子を含む照明装置を提供する。
【００７８】
前述したように、本発明による有機発光素子は、第２電極上にヒューズ（ｆｕｓｅ）層を含むことにより、特定の有機発光ユニットに過電流が発生する場合に前記第２電極とヒューズ（ｆｕｓｅ）層が接する部分が自動的に断絶して有機発光素子の全体が電気的に短絡することを防止することができる。
【符号の説明】
【００７９】
１０  ・・・第１電極
２０  ・・・有機物層
３０  ・・・第２電極パターン
４０  ・・・ヒューズ層
【図１】
2015521361.tif 000007
【図２】
2015521361.tif 000008
【図３】
2015521361.tif 000009
【国際調査報告】
2015521361.tif 000010
2015521361.tif 000011
2015521361.tif 000012
2015521361.tif 000013